(57)【要約】【課題】燐光発光性化合物を用いた高発光効率、長寿命の有機電界発光素子を提供する。【解決手段】一般式（Ｉ）のトリチル化合物を発光材料とした有機電界発光素子。（式（Ｉ）中、Ａは置換基を有していてもよい窒素原子又は酸素原子、Ｒ１、Ｒ２は互いに独立に水素原子又は任意の置換基、但し、Ｒ１、Ｒ２の両方又は何れか一方は置換基を有していてもよいトリチル基を表す。）2008001621.tif 000042【選択図】なし【特許請求の範囲】
【請求項１】
下記一般式（Ｉ）で表されることを特徴とするトリチル化合物。
【化１】
2008001621.tif 000039
（式（Ｉ）中、Ａは、置換基を有していてもよい窒素原子又は酸素原子を表し、Ｒ１、Ｒ２は、互いに独立に、水素原子又は任意の置換基を表す。但し、Ｒ１、Ｒ２の両方又は何れか一方は、置換基を有していてもよいトリチル基を表す。）
【請求項２】
Ｒ１が水素原子であることを特徴とする請求項１に記載のトリチル化合物。
【請求項３】
下記一般式（ＩＩ）で表される化合物と、下記一般式（ＩＩＩ）で表される化合物とを、酸性又は塩基性条件下で作用させることを特徴とする請求項１に記載のトリチル化合物の製造方法。
【化２】
2008001621.tif 000040
（式（ＩＩ）中、Ａは、置換基を有していてもよい窒素原子又は酸素原子を表し、Ｘ１、Ｘ２は、互いに独立に、水素原子又は任意の置換基を表す。但し、Ｘ１、Ｘ２の両方又は何れか一方は、水素原子を表す。）
【化３】
2008001621.tif 000041
（式（ＩＩＩ）中、Ｘは、ハロゲン原子又は−Ｏ−Ｒａ基（Ｒａは、水素原子又は任意の置換基を表す）を表す。）
【請求項４】
Ｘ１が水素原子であることを特徴とする請求項３に記載のトリチル化合物の製造方法。
【請求項５】
請求項１又は２に記載のトリチル化合物からなることを特徴とする電荷輸送材料。
【請求項６】
請求項１又は２に記載のトリチル化合物からなることを特徴とする発光材料。
【請求項７】
基板上に、陽極、陰極及びこれら両極間に設けられた有機発光層を有する有機電界発光素子であって、
請求項１又は２に記載のトリチル化合物を含有してなる層を有することを特徴とする有機電界発光素子。
【請求項８】
前記請求項１又は２に記載のトリチル化合物を含有してなる層が有機発光層であることを特徴とする請求項７に記載の有機電界発光素子。
【請求項９】
前記有機発光層が、請求項５に記載の電荷輸送材料をホスト材料とし、当該ホスト材料に対して、燐光発光性色素がドープされてなることを特徴とする請求項８に記載の有機電界発光素子。
【発明の詳細な説明】
【技術分野】
【０００１】
本発明は、トリチル化合物等に関し、より詳しくは、電荷輸送材料として好適なトリチル化合物等に関する。
【背景技術】
【０００２】
近年、薄膜型の電界発光素子として、無機材料に代わり、有機薄膜を用いた有機電界発光素子の開発が行われている。有機電界発光素子は、通常、陽極と陰極の間に、正孔注入層、正孔輸送層、発光層及び電子輸送層等を有し、この各層に適した材料が開発されている。
このような材料としては、例えば、トリス（８−キノリノラト）アルミニウムが挙げられる。特許文献１では、発光層にトリス（８−キノリノラト）アルミニウムを含有し、正孔注入層及び正孔輸送層にそれぞれ特定構造のアミン化合物を含有して、発光輝度、発光効率及び耐熱性に優れた有機電界発光素子が提案されている。
【０００３】
また、従来、有機電界発光素子は蛍光発光を利用してきたが、素子の発光効率を上げるために、蛍光発光に代わり燐光発光を用いることが検討されている。
例えば、これまでに開発された燐光発光性分子を用いた有機電界発光素子の多くは、発光層の材料（ホスト材料）として、以下に示すようなカルバゾリル基を有するビフェニル誘導体が用いられている。
【０００４】
【化１】
2008001621.tif 000002
【０００５】
【特許文献１】国際公開第０３／０８０７６０号パンフレット
【発明の開示】
【発明が解決しようとする課題】
【０００６】
ところで、これまで開発されている有機電界発光素子は、発光輝度、発光効率及び耐熱性にはある程度優れるものの、素子の寿命に関しては、さらなる課題を有している。
例えば、発光層に用いられるトリス（８−キノリノラト）アルミニウムは、発光効率、最大発光輝度及び色純度の点において不十分であるため、フルカラーディスプレイ用途への適用は限定的であるという問題点がある。
また、燐光発光は用いる試みは、未だ十分な発光効率が得られていないのが現状である。さらに、燐光発光性物質として開発されているカルバゾリル基を有するビフェニル誘導体の場合は、非晶質性あるいは電気化学的な耐久性等が不十分であるため、それを用いた素子は、耐久性に課題を有している。
【０００７】
本発明は、上述した課題を解決するためになされたものである。
即ち、本発明の目的は、三重項励起準位が高く、且つ耐熱性が良好なトリチル化合物を提供することにある。
また、本発明の他の目的は、かかるトリチル化合物の製造方法を提供することにある。
また、本発明の他の目的は、三重項励起準位が高く、且つ耐熱性が良好なトリチル化合物からなる電荷輸送材料を提供することにある。
また、本発明の他の目的は、三重項励起準位が高く、且つ耐熱性が良好なトリチル化合物からなる発光材料を提供することにある。
本発明の他の目的は、長寿命、且つ発光効率が高い有機電界発光素子を提供することにある。
【課題を解決するための手段】
【０００８】
かくして本発明によれば、下記一般式（Ｉ）で表されることを特徴とするトリチル化合物が提供される。
【０００９】
【化２】
2008001621.tif 000003
【００１０】
（式（Ｉ）中、Ａは、置換基を有していてもよい窒素原子又は酸素原子を表し、Ｒ１、Ｒ２は、互いに独立に、水素原子又は任意の置換基を表す。但し、Ｒ１、Ｒ２の両方又は何れか一方は、置換基を有していてもよいトリチル基を表す。）
ここで、式（Ｉ）において、Ｒ１が水素原子であることが好ましい。
【００１１】
次に、本発明によれば、下記一般式（ＩＩ）で表される化合物と、下記一般式（ＩＩＩ）で表される化合物とを、酸性又は塩基性条件下で作用させることを特徴とするトリチル化合物の製造方法が提供される。
【００１２】
【化３】
2008001621.tif 000004
【００１３】
（式（ＩＩ）中、Ａは、置換基を有していてもよい窒素原子又は酸素原子を表し、Ｘ１、Ｘ２は、互いに独立に、水素原子又は任意の置換基を表す。但し、Ｘ１、Ｘ２の両方又は何れか一方は、水素原子を表す。）
【００１４】
【化４】
2008001621.tif 000005
【００１５】
（式（ＩＩＩ）中、Ｘは、ハロゲン原子又は−Ｏ−Ｒａ基（Ｒａは、水素原子又は任意の置換基を表す）を表す。）
ここで、式（ＩＩＩ）において、Ｘ１が水素原子であることが好ましい。
【００１６】
また、本発明によれば、上述した式（Ｉ）で示されるトリチル化合物からなることを特徴とする電荷輸送材料が提供される。
さらに、本発明によれば、上述した式（Ｉ）で示されるトリチル化合物からなることを特徴とする発光材料が提供される。
【００１７】
次に、本発明によれば、基板上に、陽極、陰極及びこれら両極間に設けられた有機発光層を有する有機電界発光素子であって、上述した式（Ｉ）で示されるトリチル化合物を含有してなる層を有することを特徴とする有機電界発光素子が提供される。
ここで、式（Ｉ）で示されるトリチル化合物を含有してなる層が有機発光層であることが好ましい。
さらにこの場合、有機発光層が、式（Ｉ）で示されるトリチル化合物からなる電荷輸送材料をホスト材料とし、このホスト材料に対して、燐光発光性色素がドープされてなることが好ましい。
【発明の効果】
【００１８】
本発明によれば、長寿命、発光効率が高い有機電界発光素子が得られる。
【発明を実施するための最良の形態】
【００１９】
以下、本発明を実施するための最良の形態（以下、発明の実施の形態）について詳細に説明する。尚、本発明は、以下の実施の形態に限定されるものではなく、その要旨の範囲内で種々変形して実施することができる。また、使用する図面は本実施の形態を説明するためのものであり、実際の大きさを表すものではない。
【００２０】
（１）トリチル化合物
本実施の形態が適用されるトリチル化合物は、下記一般式（Ｉ）で表されることを特徴とするものである。
【００２１】
【化５】
2008001621.tif 000006
【００２２】
ここで、式（Ｉ）中、Ａは、置換基を有していてもよい窒素原子又は酸素原子を表し、Ｒ１、Ｒ２は、互いに独立に、水素原子又は任意の置換基を表す。但し、Ｒ１、Ｒ２の両方又は何れか一方は、置換基を有していてもよいトリチル基を表す。
【００２３】
式（Ｉ）中のＡが有することがある置換基としては、例えば、置換基を有してもよいアルキル基（好ましくは、炭素数１から８の直鎖または分岐のアルキル基で、メチル、エチル、ｎ−プロピル、２−プロピル、ｎ−ブチル、イソブチル、ｔｅｒｔ−ブチル基等が挙げられる。）；置換基を有してもよいアルケニル基（例えば、炭素数１から８のアルケニル基であり、ビニル、アリル、１−ブテニル基等が挙げられる。）；置換基を有してもよいアルキニル基（例えば、炭素数１から８のアルキニル基であり、エチニル、プロパルギル基等が挙げられる。）；置換基を有してもよいアラルキル基（例えば、炭素数１から８のアラルキル基であり、ベンジル基等が挙げられる。）が挙げられる。
Ａが有することがある置換基の分子量は、１０００以下が好ましく、５００以下がさらに好ましい。
【００２４】
次に、式（Ｉ）中のＲ１、Ｒ２としては、例えば、トリチル基；水素原子；置換基を有してもよいアルキル基（好ましくは炭素数１から８の直鎖または分岐のアルキル基で、メチル、エチル、ｎ−プロピル、２−プロピル、ｎ−ブチル、イソブチル、ｔｅｒｔ−ブチル基等が挙げられる。）；置換基を有してもよいアルケニル基（例えば、炭素数１から８のアルケニル基であり、ビニル、アリル、１−ブテニル基等が挙げられる。）；置換基を有してもよいアルキニル基（例えば、炭素数１から８のアルキニル基であり、エチニル、プロパルギル基等が挙げられる。）；置換基を有してもよいアラルキル基（例えば、炭素数１から８のアラルキル基であり、ベンジル基等が挙げられる。）；置換基を有してもよいアミノ基（好ましくは、置換基に炭素数１から８のアルキル基を１つ以上有するものであり、例えば、メチルアミノ、ジメチルアミノ、ジエチルアミノ、ジベンジルアミノ基等が挙げられる。）；置換基を有してもよいアリールアミノ基（例えば、フェニルアミノ、ジフェニルアミノ、ジトリルアミノ基等が挙げられる。）；置換基を有してもよいヘテロアリールアミノ基（例えば、ピリジルアミノ、チエニルアミノ、ジチエニルアミノ基等が含まれる。）；置換基を有してもよいアシルアミノ基（例えば、アセチルアミノ、ベンゾイルアミノ基等が含まれる。）；置換基を有していてもよいアルコキシ基（好ましくは、置換基を有してもよい炭素数１〜８のアルコキシ基であり、メトキシ、エトキシ、ブトキシ基等が含まれる）；置換基を有してもよいアリールオキシ基（好ましくは、芳香族炭化水素基や複素環基を有するものであり、例えば、フェニルオキシ、１−ナフチルオキシ、２−ナフチルオキシ、ピリジルオキシ、チエニルオキシ基等が含まれる。）；置換基を有していてもよいアシル基（好ましくは、置換基を有してもよい炭素数１〜８のアシル基であり、ホルミル、アセチル、ベンゾイル基等が含まれる）；置換基を有してもよいアルコキシカルボニル基（好ましくは、置換基を有してもよい炭素数２〜１３のアルコキシカルボニル基であり、例えば、メトキシカルボニル、エトキシカルボニル基等が含まれる）；置換基を有していてもよいアリールオキシカルボニル基（好ましくは、置換基を有してもよい炭素数２〜１３のアリールオキシカルボニル基であり、アセトキシ基等が含まれる）；カルボキシル基；シアノ基；水酸基；チオール基；置換基を有していてもよいアルキルチオ基（好ましくは、炭素数１〜８までのアルキルチオ基であり、メチルチオ基、エチルチオ基等が含まれる。）；置換基を有していてもよいアリールチオ基（好ましくは、炭素数１〜８までのアリールチオ基であり、フェニルチオ基、１−ナフチルチオ基等が含まれる。）；置換基を有していてもよいスルホニル基（例えば、メシル基、トシル基等が含まれる）；置換基を有してもよいシリル基（例えば、トリメチルシリル基、トリフェニルシリル基等が含まれる）；置換基を有してもよいボリル基（例えば、ジメシチルボリル基等が含まれる）；置換基を有してもよいホスフィノ基（例えば、ジフェニルホスフィノ基等が含まれる）；置換基を有していてもよい芳香族炭化水素環基（例えば、ベンゼン環、ナフタレン環、アントラセン環、フェナントレン環、ペリレン環、テトラセン環、ピレン環、ベンズピレン環、クリセン環、トリフェニレン環、フルオランテン環等が含まれる。）；芳香族複素環基（例えば、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、ベンゾイミダゾール環、ペリミジン環、キナゾリン環、キナゾリノン環、アズレン環等が含まれる）、等が挙げられる。
これらの中でも、分子振動を制限する観点から、より好ましくは水素原子、メチル基、フェニル基である。
Ｒ１、Ｒ２の分子量は、それぞれ１５００以下が好ましく、１０００以下がさらに好ましい。
【００２５】
また、Ｒ１、Ｒ２が有することがある置換基としては、置換基を有してもよいアルキル基（好ましくは炭素数１から８の直鎖または分岐のアルキル基で、メチル、エチル、ｎ−プロピル、２−プロピル、ｎ−ブチル、イソブチル、ｔｅｒｔ−ブチル基等が挙げられる。）；置換基を有してもよいアルケニル基（例えば、炭素数１から８のアルケニル基であり、ビニル、アリル、１−ブテニル基等が挙げられる。）；置換基を有してもよいアルキニル基（例えば、炭素数１から８のアルキニル基であり、エチニル、プロパルギル基等が挙げられる。）；置換基を有してもよいアラルキル基（例えば、炭素数１から８のアラルキル基であり、ベンジル基等が挙げられる。）；置換基を有してもよいアミノ基（好ましくは、置換基に炭素数１から８のアルキル基を１つ以上有するものであり、例えば、メチルアミノ、ジメチルアミノ、ジエチルアミノ、ジベンジルアミノ基等が挙げられる。）；置換基を有してもよいアリールアミノ基（例えば、フェニルアミノ、ジフェニルアミノ、ジトリルアミノ基等が挙げられる。）；置換基を有してもよいヘテロアリールアミノ基（例えば、ピリジルアミノ、チエニルアミノ、ジチエニルアミノ基等が含まれる。）；置換基を有してもよいアシルアミノ基（例えば、アセチルアミノ、ベンゾイルアミノ基等が含まれる。）；置換基を有していてもよいアルコキシ基（好ましくは、置換基を有してもよい炭素数１〜８のアルコキシ基であり、メトキシ、エトキシ、ブトキシ基等が含まれる）；置換基を有してもよいアリールオキシ基（好ましくは、芳香族炭化水素基や複素環基を有するものであり、例えば、フェニルオキシ、１−ナフチルオキシ、２−ナフチルオキシ、ピリジルオキシ、チエニルオキシ基等が含まれる。）；置換基を有していてもよいアシル基（好ましくは、置換基を有してもよい炭素数１〜８のアシル基であり、ホルミル、アセチル、ベンゾイル基等が含まれる）；置換基を有してもよいアルコキシカルボニル基（好ましくは、置換基を有してもよい炭素数２〜１３のアルコキシカルボニル基であり、例えば、メトキシカルボニル、エトキシカルボニル基等が含まれる）；置換基を有していてもよいアリールオキシカルボニル基（好ましくは、置換基を有してもよい炭素数２〜１３のアリールオキシカルボニル基であり、アセトキシ基等が含まれる）；カルボキシル基；シアノ基；水酸基；チオール基；置換基を有していてもよいアルキルチオ基（好ましくは、炭素数１〜８までのアルキルチオ基であり、メチルチオ基、エチルチオ基等が含まれる。）；置換基を有していてもよいアリールチオ基（好ましくは、炭素数１〜８までのアリールチオ基であり、フェニルチオ基、１−ナフチルチオ基等が含まれる。）；置換基を有していてもよいスルホニル基（例えば、メシル基、トシル基等が含まれる）；置換基を有してもよいシリル基（例えば、トリメチルシリル基、トリフェニルシリル基等が含まれる）；置換基を有してもよいボリル基（例えば、ジメシチルボリル基等が含まれる）；置換基を有してもよいホスフィノ基（例えば、ジフェニルホスフィノ基等が含まれる）；置換基を有していてもよい芳香族炭化水素環基（例えば、ベンゼン環、ナフタレン環、アントラセン環、フェナントレン環、ペリレン環、テトラセン環、ピレン環、ベンズピレン環、クリセン環、トリフェニレン環、フルオランテン環等が含まれる。）；芳香族複素環基（例えば、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、ベンゾイミダゾール環、ペリミジン環、キナゾリン環、キナゾリノン環、アズレン環等が含まれる）、
等が挙げられる。これらの中でも、分子振動を制限する観点から、より好ましくは水素原子、メチル基、フェニル基である。
また、Ｒ１、Ｒ２が有することがある置換基の分子量は、それぞれ５００以下が好ましく、２５０以下がさらに好ましい。
【００２６】
ここで、Ｒ１、Ｒ２の両方又は何れか一方は、置換基を有していてもよいトリチル基である。この場合、トリチル基が有することがある置換基としては、置換基を有してもよいアルキル基（好ましくは炭素数１から８の直鎖または分岐のアルキル基で、メチル、エチル、ｎ−プロピル、２−プロピル、ｎ−ブチル、イソブチル、ｔｅｒｔ−ブチル基等が挙げられる。）；置換基を有してもよいアルケニル基（例えば、炭素数１から８のアルケニル基であり、ビニル、アリル、１−ブテニル基等が挙げられる。）；置換基を有してもよいアルキニル基（例えば、炭素数１から８のアルキニル基であり、エチニル、プロパルギル基等が挙げられる。）；置換基を有してもよいアラルキル基（例えば、炭素数１から８のアラルキル基であり、ベンジル基等が挙げられる。）；置換基を有してもよいアミノ基（好ましくは、置換基に炭素数１から８のアルキル基を１つ以上有するものであり、例えば、メチルアミノ、ジメチルアミノ、ジエチルアミノ、ジベンジルアミノ基等が挙げられる。）；置換基を有してもよいアリールアミノ基（例えば、フェニルアミノ、ジフェニルアミノ、ジトリルアミノ基等が挙げられる。）；置換基を有してもよいヘテロアリールアミノ基（例えば、ピリジルアミノ、チエニルアミノ、ジチエニルアミノ基等が含まれる。）；置換基を有してもよいアシルアミノ基（例えば、アセチルアミノ、ベンゾイルアミノ基等が含まれる。）；置換基を有していてもよいアルコキシ基（好ましくは、置換基を有してもよい炭素数１〜８のアルコキシ基であり、メトキシ、エトキシ、ブトキシ基等が含まれる）；置換基を有してもよいアリールオキシ基（好ましくは、芳香族炭化水素基や複素環基を有するものであり、例えば、フェニルオキシ、１−ナフチルオキシ、２−ナフチルオキシ、ピリジルオキシ、チエニルオキシ基等が含まれる。）；置換基を有していてもよいアシル基（好ましくは、置換基を有してもよい炭素数１〜８のアシル基であり、ホルミル、アセチル、ベンゾイル基等が含まれる）；置換基を有してもよいアルコキシカルボニル基（好ましくは、置換基を有してもよい炭素数２〜１３のアルコキシカルボニル基であり、例えば、メトキシカルボニル、エトキシカルボニル基等が含まれる）；置換基を有していてもよいアリールオキシカルボニル基（好ましくは、置換基を有してもよい炭素数２〜１３のアリールオキシカルボニル基であり、アセトキシ基等が含まれる）；カルボキシル基；シアノ基；水酸基；チオール基；置換基を有していてもよいアルキルチオ基（好ましくは、炭素数１〜８までのアルキルチオ基であり、メチルチオ基、エチルチオ基等が含まれる。）；置換基を有していてもよいアリールチオ基（好ましくは、炭素数１〜８までのアリールチオ基であり、フェニルチオ基、１−ナフチルチオ基等が含まれる。）；置換基を有していてもよいスルホニル基（例えば、メシル基、トシル基等が含まれる）；置換基を有してもよいシリル基（例えば、トリメチルシリル基、トリフェニルシリル基等が含まれる）；置換基を有してもよいボリル基（例えば、ジメシチルボリル基等が含まれる）；置換基を有してもよいホスフィノ基（例えば、ジフェニルホスフィノ基等が含まれる）；置換基を有していてもよい芳香族炭化水素環基（例えば、ベンゼン環、ナフタレン環、アントラセン環、フェナントレン環、ペリレン環、テトラセン環、ピレン環、ベンズピレン環、クリセン環、トリフェニレン環、フルオランテン環等が含まれる。）；芳香族複素環基（例えば、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、ベンゾイミダゾール環、ペリミジン環、キナゾリン環、キナゾリノン環、アズレン環等が含まれる）等が挙げられる。好ましくはトリチル基は無置換である。
トリチル基が有することがある置換基の分子量は、５００以下が好ましく、２５０以下がさらに好ましい。
また、トリチル基の各ベンゼン環は、同一のベンゼン環に結合する置換基同士が結合して環を形成してもよい。
【００２７】
上述したように、式（Ｉ）中のＲ１、Ｒ２は、互いに独立に、水素原子又は任意の置換基を表すものであるが、Ｒ１が水素原子であることが好ましい。
本実施の形態が適用されるトリチル化合物の分子量は、通常、５０００以下、好ましくは３０００以下である。トリチル化合物の分子量が過度に大きいと、高純度化が困難になるおそれがある。また、分子量が過度に小さいと、耐熱性が低下するおそれがある。
【００２８】
以下、本実施の形態が適用されるトリチル化合物の具体例（化合物１〜化合物５２）を以下に示す。
【００２９】
【化６】
2008001621.tif 000007
【００３０】
【化７】
2008001621.tif 000008
【００３１】
【化８】
2008001621.tif 000009
【００３２】
【化９】
2008001621.tif 000010
【００３３】
（２）トリチル化合物の製造方法
本実施の形態が適用される一般式（Ｉ）で表されるトリチル化合物は、下記一般式（ＩＩ）で表される化合物と、下記一般式（ＩＩＩ）で表される化合物とを、酸性又は塩基性条件下で作用させることにより製造することができる。
【００３４】
【化１０】
2008001621.tif 000011
【００３５】
式（ＩＩ）中、Ａは、置換基を有していてもよい窒素原子又は酸素原子を表し、Ｘ１、Ｘ２は、互いに独立に、水素原子又は任意の置換基を表す。但し、Ｘ１、Ｘ２の両方又は何れか一方は、水素原子を表す。
【００３６】
【化１１】
2008001621.tif 000012
【００３７】
ここで、式（ＩＩＩ）中、Ｘは、ハロゲン原子又は−Ｏ−Ｒａ基（但し、Ｒａは、水素原子又は任意の置換基を表す）を表す。
【００３８】
式（ＩＩ）中のＡが有することがある置換基としては、例えば、置換基を有してもよいアルキル基（好ましくは、炭素数１から８の直鎖または分岐のアルキル基で、メチル、エチル、ｎ−プロピル、２−プロピル、ｎ−ブチル、イソブチル、ｔｅｒｔ−ブチル基等が挙げられる。）；置換基を有してもよいアルケニル基（例えば、炭素数１から８のアルケニル基であり、ビニル、アリル、１−ブテニル基等が挙げられる。）；置換基を有してもよいアルキニル基（例えば、炭素数１から８のアルキニル基であり、エチニル、プロパルギル基等が挙げられる。）；置換基を有してもよいアラルキル基（例えば、炭素数１から８のアラルキル基であり、ベンジル基等が挙げられる。）が挙げられる。
Ａが有することがある置換基の分子量は、１０００以下が好ましく、５００以下がさらに好ましい。
【００３９】
式（ＩＩ）中のＸ１、Ｘ２が表す置換基としては、例えば、トリチル基；水素原子；置換基を有してもよいアルキル基（好ましくは炭素数１から８の直鎖または分岐のアルキル基で、メチル、エチル、ｎ−プロピル、２−プロピル、ｎ−ブチル、イソブチル、ｔｅｒｔ−ブチル基等が挙げられる。）；置換基を有してもよいアルケニル基（例えば、炭素数１から８のアルケニル基であり、ビニル、アリル、１−ブテニル基等が挙げられる。）；置換基を有してもよいアルキニル基（例えば、炭素数１から８のアルキニル基であり、エチニル、プロパルギル基等が挙げられる。）；置換基を有してもよいアラルキル基（例えば、炭素数１から８のアラルキル基であり、ベンジル基等が挙げられる。）；置換基を有してもよいアミノ基（好ましくは、置換基に炭素数１から８のアルキル基を１つ以上有するものであり、例えば、メチルアミノ、ジメチルアミノ、ジエチルアミノ、ジベンジルアミノ基等が挙げられる。）；置換基を有してもよいアリールアミノ基（例えば、フェニルアミノ、ジフェニルアミノ、ジトリルアミノ基等が挙げられる。）；置換基を有してもよいヘテロアリールアミノ基（例えば、ピリジルアミノ、チエニルアミノ、ジチエニルアミノ基等が含まれる。）；置換基を有してもよいアシルアミノ基（例えば、アセチルアミノ、ベンゾイルアミノ基等が含まれる。）；置換基を有していてもよいアルコキシ基（好ましくは、置換基を有してもよい炭素数１〜８のアルコキシ基であり、メトキシ、エトキシ、ブトキシ基等が含まれる）；置換基を有してもよいアリールオキシ基（好ましくは、芳香族炭化水素基や複素環基を有するものであり、例えば、フェニルオキシ、１−ナフチルオキシ、２−ナフチルオキシ、ピリジルオキシ、チエニルオキシ基等が含まれる。）；置換基を有していてもよいアシル基（好ましくは、置換基を有してもよい炭素数１〜８のアシル基であり、ホルミル、アセチル、ベンゾイル基等が含まれる）；置換基を有してもよいアルコキシカルボニル基（好ましくは、置換基を有してもよい炭素数２〜１３のアルコキシカルボニル基であり、例えば、メトキシカルボニル、エトキシカルボニル基等が含まれる）；置換基を有していてもよいアリールオキシカルボニル基（好ましくは、置換基を有してもよい炭素数２〜１３のアリールオキシカルボニル基であり、アセトキシ基等が含まれる）；カルボキシル基；シアノ基；水酸基；チオール基；置換基を有していてもよいアルキルチオ基（好ましくは、炭素数１〜８までのアルキルチオ基であり、メチルチオ基、エチルチオ基等が含まれる。）；置換基を有していてもよいアリールチオ基（好ましくは、炭素数１〜８までのアリールチオ基であり、フェニルチオ基、１−ナフチルチオ基等が含まれる。）；置換基を有していてもよいスルホニル基（例えば、メシル基、トシル基等が含まれる）；置換基を有してもよいシリル基（例えば、トリメチルシリル基、トリフェニルシリル基等が含まれる）；置換基を有してもよいボリル基（例えば、ジメシチルボリル基等が含まれる）；置換基を有してもよいホスフィノ基（例えば、ジフェニルホスフィノ基等が含まれる）；置換基を有していてもよい芳香族炭化水素環基（例えば、ベンゼン環、ナフタレン環、アントラセン環、フェナントレン環、ペリレン環、テトラセン環、ピレン環、ベンズピレン環、クリセン環、トリフェニレン環、フルオランテン環等が含まれる。）；芳香族複素環基（例えば、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、ベンゾイミダゾール環、ペリミジン環、キナゾリン環、キナゾリノン環、アズレン環等が含まれる）、等が挙げられる。
これらの中でも、分子振動を制限する観点から、より好ましくは水素原子、メチル基、フェニル基である。
Ｘ１、Ｘ２の分子量は、それぞれ１５００以下が好ましく、１０００以下がさらに好ましい。
【００４０】
式（ＩＩＩ）中のＸのハロゲン原子としては、Ｆ、Ｃｌ、Ｂｒ、Ｉであり、好ましくは、Ｃｌである。
【００４１】
式（ＩＩＩ）中のＸが表す−Ｏ−Ｒａ基のＲａとしては、例えば、水素原子；メチル基、エチル基等のアルキル基；ＣＦ３ＳＯ２−基、ＣＨ３―Ｐｈ―ＳＯ２−基（Ｐｈはフェニル基である）等のＲ−ＳＯ２−基（Ｒは任意の置換基）等が挙げられる。
Ｒａの分子量は、５００以下が好ましく、３００以下がさらに好ましい。
【００４２】
一般式（Ｉ）で表されるトリチル化合物を、一般式（ＩＩ）で表される化合物と一般式（ＩＩＩ）で表される化合物とを酸性又は塩基性条件下で作用させる方法としては、公知の各種の方法を採用することができ、特に限定されない。具体例としては、以下の方法が挙げられる。
尚、下記反応式中の化合物は、当該各反応が通常進行しうる範疇にて、図示していない任意の置換基を更に有していてもよい。
また、Ｒは、置換基を有していてもよいアルキル基または置換基を有していてもよい芳香環を表す。
【００４３】
【化１２】
2008001621.tif 000013
【００４４】
［２−１］反応例１
反応例１は、少なくとも３，６−位の何れか一方が無置換であり、Ｎ上も無置換のカルバゾール化合物と、置換基を有していてもよいＰｈ３ＣＸとを、大気中もしくは不活性雰囲気下、酸触媒存在下、無溶媒または溶媒中、０℃〜２００℃の温度範囲で、０．１時間〜６０時間程度混合することにより、目的物を得ることができる。
【００４５】
ここで、Ｐｈ３ＣＸのＸは、塩素原子、臭素原子または−ＯＨ基であり、塩素原子が最も好ましい。Ｐｈ３ＣＸの量は、通常、カルバゾール化合物１モルに対して、０．１モル〜１０モル、好ましくは０．１モル〜１．５モルである。また、３，６−共に置換基を有さないカルバゾール化合物を用いる場合は、トリチル基が３，６−位の両方に入る場合があるため、その場合は、Ｐｈ３ＣＸの投入比率を少なくするか、あるいは反応時間を短縮したり、反応温度を低めにしたりする等して調整するのが好ましい。
【００４６】
不活性ガスとしては、窒素ガス、アルゴンガス等が挙げられる。酸触媒としては、例えば、濃塩酸、濃硫酸、塩化アルミニウム、ｐ−トルエンスルホン酸、トリフルオロメタンスルホン酸等が挙げられる。酸触媒の量は、通常、カルバゾール化合物１モルに対して、０．００１モル〜１０００モルである。
【００４７】
溶媒としては、例えば、水；酢酸等の有機酸系溶媒；エタノール等のアルコール系溶媒；ジメトキシエタン等のエーテル系溶媒；トルエン等の炭化水素系溶媒等が挙げられる。溶媒の量は、通常、カルバゾール化合物１モルに対して、０．１リットル〜１０００リットルである。
【００４８】
［２−２］反応例２
反応例２は、カルバゾール化合物のＮ上への置換基導入反応であり、例えば、次の方法（ａ）〜方法（ｃ）を採用することができる。
方法（ａ）
フッ素原子を置換基に有するＲ−Ｙ（Ｙはフッ素原子）を用いる場合、カルバゾール化合物を、乾燥ガス雰囲気下及び／または不活性ガス雰囲気下、所定の溶媒中、−７８℃〜＋６０℃の温度範囲で強塩基と０．１時間〜６０時間撹拌して反応生成物を得る。
一方、前記Ｒ−Ｙを所定の溶媒に溶解した溶液を調製する。
次に、前述した反応生成物とこの溶液とを混合し、加熱還流下、１時間〜６０時間撹拌することにより、目的物を得ることができる。
【００４９】
ここで、カルバゾール化合物は、前記Ｙに対して、１．１当量〜１０当量程度を使用する。所定の溶媒としては、例えば、テトラヒドロフラン、ジオキサン、エーテル、Ｎ，Ｎ−ジメチルホルムアミド等が挙げられる。
【００５０】
方法（ｂ）
臭素原子及び／またはヨウ素原子を置換基に有するＲ−Ｙ（Ｙは、臭素原子またはヨウ素原子）を用いる場合、以下の（ｉ）または（ｉｉ）の方法が挙げられる。
（ｉ）Ｒ−Ｙとカルバゾール化合物（前記Ｙに対して１．０〜１００当量程度）とを、銅触媒及び塩基性物質の存在下、不活性ガス気流下、無溶媒または溶媒中で、必要に応じて、所定の配位子を更に加え、２０℃〜３００℃の温度範囲で、０．５時間〜６０時間撹拌混合することにより、目的物を得ることができる。
【００５１】
ここで、銅触媒としては、例えば、銅粉末、銅線、ハロゲン化銅（ＣｕＺ（Ｚ＝Ｃｌ、Ｂｒ、Ｉ））、酸化銅（ＣｕＯ）、Ｃｕ２Ｏ、酢酸銅（Ｃｕ（ＯＡｃ）２）等が挙げられる。銅触媒の量は、前記Ｙに対して０．０１当量〜１０当量程度である。
塩基性物質としては、例えば、トリエチルアミン、トリエタノールアミン、炭酸カリウム、炭酸カルシウム、リン酸カリウム、炭酸セシウム、ｔｅｒｔ−ブトキシナトリウム、ピリジン等が挙げられる。塩基性物質の量は、前記Ｙに対して１当量〜１００当量程度である。
【００５２】
溶媒としては、例えば、ニトロベンゼン等の芳香族溶媒；テトラグライム、ポリエチレングリコール等のアルコール系溶媒；アセトニトリル、テトラヒドロフラン、Ｎ，Ｎ−ジメチルホルムアミド、Ｎ，Ｎ−ジメチルアセトアミド、ジメトキシエタン等の溶媒等が挙げられる。溶媒の量は、通常、カルバゾール化合物の１モルに対して、０．１リットル〜１００リットルである。
配位子としては、例えば、ｔｒａｎｓ−１，２−シクロヘキサンジアミン、Ｎ，Ｎ’−ジメチル−１，２−エチレンジアミン、１，２−エチレンジアミン、Ｎ，Ｎ’−ジメチル−１，２−シクロヘキサンジアミン、サリチルアルドキシム、ジメチルグリオキシム、２−ピリジンアルドキシム、１，１０−フェナントロリン等が挙げられる。配位子の量は、通常、銅触媒１モルに対して、１モル〜１０モル程度である。
【００５３】
（ｉｉ）Ｒ−Ｙとカルバゾール化合物（前記Ｙに対して１．０〜１００当量程度）とを、触媒及び強塩基の存在下、必要に応じて銅触媒共存下、溶媒中、３０℃〜２００℃で１時間〜６０時間かけて撹拌することににより、目的物を得ることができる。
ここで、触媒としては、２価のパラジウム触媒とリガンドとの組合せ、０価のパラジウム錯体、パラジウム塩化物錯体等が挙げられる。具体的には、２価のパラジウム触媒としては、Ｐｄ２（ｄｂａ）３（Ｐｄ＝パラジウム、ｄｂａ＝ジベンジリデンアセトン）、Ｐｄ（ｄｂａ）２、酢酸パラジウム等が挙げられる。リガンドとしては、２，２’−ビス（ジフェニルフォスフィノ−１，１’−ビナフチル）（ＢＩＮＡＰ）、トリ（ｔｅｒｔ−ブチル）フォスフィン、トリフェニルフォスフィン、１，２−ビス（ジフェニルフォスフィノ）エタン、１，３−ビス（ジフェニルフォスフィノ）プロパン、１，３−ビス（ジフェニルフォスフィノ）ブタン、１，１’−ビス（ジフェニルフォスフィノ）フェロセン（ｄｐｐｆ）等が挙げられる。
０価のパラジウム錯体としては、Ｐｄ（ＰＰｈ）４（Ｐｈ＝フェニル）等が挙げられる。パラジウム塩化物錯体としては、ＰｄＣｌ２（ｄｐｐｆ）２等が挙げられる。
触媒の使用量は、通常、前記Ｙの１当量に対して０．０１〜１当量程度である。
【００５４】
また、強塩基としては、例えば、ｔｅｒｔ−ブトキシカリウム、ｔｅｒｔ−ブトキシナトリウム、炭酸カリウム、トリエチルアミン等が挙げられる。強塩基の量は、通常、反応で生成し得るハロゲン化水素１当量に対して、１．１当量〜１０当量である。
銅触媒としては、例えば、ヨウ化銅等が挙げられる。銅触媒の量は、通常、反応で生成し得るハロゲン化水素１当量に対して、１当量〜１０当量である。
溶媒としては、例えば、テトラヒドロフラン、ジオキサン、ジメトキシエタン、Ｎ，Ｎ−ジメチルホルムアミド、ジメチルスルホキシド、キシレン、トルエン、トリエチルアミン等が挙げられる。溶媒の量は、通常、前記Ｙの濃度で０．１ミリモル％〜１００ミリモル％程度である。
【００５５】
方法（ｃ）
その他にも、カップリングには、グリニヤ反応、亜鉛を用いる方法、スズを用いる方法等、公知の手法を適用可能である。使用する触媒としては、パラジウム、ニッケル、銅等の遷移金属触媒が挙げられる。触媒の使用料は、通常、カルバゾール化合物に対して０．１モル％〜２００モル％程度である。
また、塩基性物質としては、炭酸カリウム、炭酸カルシウム、リン酸カリウム、炭酸セシウム、ｔｅｒｔ−ブトキシナトリウム等が挙げられる。塩基性物質の使用量は、通常、カルバゾール化合物に対して５０モル％〜１０００モル％程度である。
反応温度としては、通常、０℃以上、好ましくは５０℃以上であり、通常、３００℃以下、好ましくは２００℃以下である。
反応に使用する溶媒としては、例えば、トルエン、キシレン、ニトロベンゼン等の芳香族系溶媒；テトラヒドロフラン、エチレングリコールジメチルエーテル、テトラグライム等のエーテル系溶媒等が挙げられる。
【００５６】
さらに、他にも、カルバゾールのＮ上への置換基導入には、Ｊ．Ａｍ．Ｃｈｅｍ．Ｓｏｃ．（２００１），１２３，７７２７−９、Ａｎｇｅｗ．Ｃｈｅｍ．Ｉｎｔ．Ｅｄ．（２００３），４２，５４００−４９、Ｃｏｏｒｄｉｎａｔｉｏｎ  Ｃｈｅｍｉｓｔｒｙ  Ｒｅｖｉｅｗｓ（２００４），２４８，２３３７−６４、「第４版実験化学講座２０」（日本化学会編、丸善）、第６章（アミン）の項に記載の方法等が適用可能である。
【００５７】
［２−３］反応例３
反応例３は、前述した反応例２と同様の操作によりに成立させることができる。
【００５８】
［２−４］反応例４
反応例４は、反応例１で使用するＮ上が無置換のカルバゾール化合物を、Ｎ上が置換されたカルバゾール化合物に置き換えることにより、反応例１と同様の操作により成立させることができる。
【００５９】
［２−５］反応例５
反応例５は、３，６−位の両方が無置換で、Ｎ上も無置換のカルバゾール化合物と、置換基を有していてもよいＰｈ３ＣＸとを、大気中もしくは不活性雰囲気下、酸触媒存在下、無溶媒または溶媒中、０℃〜２００℃の温度範囲で、０．１時間〜６０時間程度混合することにより目的物を得ることができる。
ここで、Ｐｈ３ＣＸのＸは、塩素原子、臭素原子または−ＯＨ基であり、塩素原子が最も好ましい。Ｐｈ３ＣＸの量は、通常、カルバゾール化合物１モルに対して、１．５モル〜２０モル、好ましくは２モル〜１０モルである。不活性ガスは、窒素ガス、アルゴンガス等である。
【００６０】
酸触媒としては、濃塩酸、濃硫酸、塩化アルミニウム、ｐ−トルエンスルホン酸、トリフルオロメタンスルホン酸等が挙げられる。酸触媒の量としては、通常、カルバゾール化合物１モルに対して、０．００１モル〜１０００モルである。
溶媒としては、水；酢酸等の有機酸系溶媒；エタノール等のアルコール系溶媒；ジメトキシエタン等のエーテル系溶媒；トルエン等の炭化水素系溶媒等が挙げられる。溶媒の量は、通常、カルバゾール化合物１モルに対して、０．１リットル〜１０００リットルである。
【００６１】
［２−６］反応例６
反応例６は、反応例５で使用するＮ上が置換されたカルバゾール化合物を、Ｎ上が無置換のカルバゾール化合物に置き換えることにより、反応例５と同様の操作により成立させることができる。
【００６２】
［２−７］反応例７
反応例７は、反応例３と同条件下で同様な操作を行うことにより成立させることができる。
【００６３】
［２−８］反応例８
反応例８は、６−位が無置換でＮ上に置換基を有するカルバゾール化合物と、置換基を有していてもよいＰｈ３ＣＸとを、大気中もしくは不活性雰囲気下、酸触媒存在下、無溶媒または溶媒中、０℃〜２００℃の温度範囲で、０．１時間〜６０時間程度混合することにより目的物を得ることができる。
ここで、Ｐｈ３ＣＸのＸは、塩素原子、臭素原子または−ＯＨ基であり、塩素原子が最も好ましい。Ｐｈ３ＣＸの量は、通常、カルバゾール化合物１モルに対して、１．０モル〜１０モル、好ましくは１．１モル〜５モルである。不活性ガスは、窒素ガス、アルゴンガス等である。
酸触媒としては、濃塩酸、濃硫酸、塩化アルミニウム、ｐ−トルエンスルホン酸、トリフルオロメタンスルホン酸等が挙げられる。酸触媒の量は、通常、カルバゾール化合物１モルに対して、０．００１モル〜１０００モルである。
溶媒としては、水；酢酸等の有機酸系溶媒；エタノール等のアルコール系溶媒；ジメトキシエタン等のエーテル系溶媒；トルエン等の炭化水素系溶媒等が挙げられる。溶媒の量は、通常、カルバゾール化合物１モルに対して、０．１リットル〜１０００リットルである。
【００６４】
［２−９］反応例９
反応例９は、反応例５で使用するカルバゾール化合物をジベンゾフラン化合物に置き換えることにより、反応例５と同様の操作により成立させることができる。
【００６５】
［２−１０］反応例１０
反応例１０は、反応例１で使用するカルバゾール化合物をジベンゾフラン化合物に置き換えることにより、反応例１と同様の操作により成立させることができる。
【００６６】
［２−１１］反応例１１
反応例１１は、反応例８で使用するカルバゾール化合物をジベンゾフラン化合物に置き換えることにより、反応例８と同様の操作により成立させることができる。
【００６７】
化合物の精製方法としては、「分離精製技術ハンドブック」（１９９３年、（財）日本化学会編）、「化学変換法による微量成分及び難精製物質の高度分離」（１９８８年、株式会社アイ・ピー・シー発行）、あるいは「実験化学講座（第４版）１」（１９９０年、財団法人日本化学会編）の「分離と精製」の項に記載の方法をはじめとし、公知の技術を利用可能である。
【００６８】
具体的には、抽出（懸濁洗浄、煮沸洗浄、超音波洗浄、酸塩基洗浄を含む）、吸着、吸蔵、融解、晶析（溶媒からの再結晶、再沈殿を含む）、蒸留（常圧蒸留、減圧蒸留）、蒸発、昇華（常圧昇華、減圧昇華）、イオン交換、透析、濾過、限外濾過、逆浸透、圧浸透、帯域溶解、電気泳動、遠心分離、浮上分離、沈降分離、磁気分離、各種クロマトグラフィー（形状分類：カラム、ペーパー、薄層、キャピラリー。移動相分類：ガス、液体、ミセル、超臨界流体。分離機構：吸着、分配、イオン交換、分子ふるい、キレート、ゲル濾過、排除、アフィニティー）等が挙げられる。
【００６９】
生成物の確認や純度の分析方法としては、ガスクロマトグラフ（ＧＣ）、高速液体クロマトグラフ（ＨＰＬＣ）、高速アミノ酸分析計（ＡＡＡ）、キャピラリー電気泳動測定（ＣＥ）、サイズ排除クロマトグラフ（ＳＥＣ）、ゲル浸透クロマトグラフ（ＧＰＣ）、交差分別クロマトグラフ（ＣＦＣ）、質量分析（ＭＳ、ＬＣ／ＭＳ，ＧＣ／ＭＳ，ＭＳ／ＭＳ）、核磁気共鳴装置（ＮＭＲ（１ＨＮＭＲ，１３ＣＮＭＲ））、フーリエ変換赤外分光高度計（ＦＴ−ＩＲ）、紫外可視近赤外分光高度計（ＵＶ．ＶＩＳ，ＮＩＲ）、電子スピン共鳴装置（ＥＳＲ）、透過型電子顕微鏡（ＴＥＭ−ＥＤＸ）電子線マイクロアナライザー（ＥＰＭＡ）、金属元素分析（イオンクロマトグラフ、誘導結合プラズマ−発光分光（ＩＣＰ−ＡＥＳ）原子吸光分析（ＡＡＳ）蛍光Ｘ線分析装置（ＸＲＦ））、非金属元素分析、微量成分分析（ＩＣＰ−ＭＳ，ＧＦ−ＡＡＳ，ＧＤ−ＭＳ）等を必要に応じ、適用可能である。
【００７０】
本実施の形態が適用されるトリチル化合物は電荷輸送材料として好適であり、特に、有機電界発光素子を構成する材料として使用される。
次に、有機電界発光素子について説明する。
【００７１】
（３）有機電界発光素子
本実施の形態が適用される有機電界発光素子は、基板上に少なくとも陽極、陰極及びこれらの両極間に設けられた発光層を有するものであって、電荷輸送材料として好適な一般式（１）で表されるトリチル化合物を含有する層を有するものである。特に、トリチル化合物を含有するこの層は有機発光層であることが好ましい。
【００７２】
図１は、本実施の形態が適用される有機電界発光素子に好適な構造例を示す断面模式図である。図１において、１は基板、２は陽極、３は正孔注入層、４は正孔輸送層、５は発光層（有機発光層）、６正孔阻止層、７は電子輸送層、８は電子注入層、９は陰極を各々表す。
【００７３】
［１］基板
基板１は有機電界発光素子の支持体となるものであり、石英やガラスの板、金属板や金属箔、プラスチックフィルムやシート等が用いられる。特にガラス板や、ポリエステル、ポリメタクリレート、ポリカーボネート、ポリスルホン等の透明な合成樹脂の板が好ましい。合成樹脂基板を使用する場合にはガスバリア性に留意する必要がある。基板のガスバリア性が小さすぎると、基板を通過した外気により有機電界発光素子が劣化することがあるので好ましくない。このため、合成樹脂基板の少なくとも片面に緻密なシリコン酸化膜等を設けてガスバリア性を確保する方法も好ましい方法の一つである。
【００７４】
［２］陽極
基板１上には陽極２が設けられる。陽極２は発光層側の層（正孔注入層３または発光層５等）への正孔注入の役割を果たすものである。
この陽極２は、通常、アルミニウム、金、銀、ニッケル、パラジウム、白金等の金属、インジウム及び／またはスズの酸化物等の金属酸化物、ヨウ化銅等のハロゲン化金属、カーボンブラック、或いは、ポリ（３−メチルチオフェン）、ポリピロール、ポリアニリン等の導電性高分子等により構成される。
【００７５】
陽極２の形成は通常、スパッタリング法、真空蒸着法等により行われることが多い。また、銀等の金属微粒子、ヨウ化銅等の微粒子、カーボンブラック、導電性の金属酸化物微粒子、導電性高分子微粉末等を用いて陽極を形成する場合には、適当なバインダー樹脂溶液に分散させて、基板１上に塗布することにより陽極２を形成することもできる。さらに、導電性高分子の場合は、電解重合により直接基板１上に薄膜を形成したり、基板１上に導電性高分子を塗布して陽極２を形成することもできる（Ａｐｐｌ．Ｐｈｙｓ．Ｌｅｔｔ．，６０巻，２７１１頁，１９９２年）。
陽極２は通常は単層構造であるが、所望により複数の材料からなる積層構造とすることも可能である。
【００７６】
陽極２の厚みは、必要とする透明性により異なる。透明性が必要とされる場合は、可視光の透過率を、通常６０％以上、好ましくは８０％以上とすることが望ましい。この場合、陽極２の厚みは通常５ｎｍ以上、好ましくは１０ｎｍ以上であり、また、通常１０００ｎｍ以下、好ましくは５００ｎｍ以下程度である。不透明でよい場合は陽極２の厚みは任意であり、陽極２は基板１と同一でもよい。また、さらには、上記の陽極２の上に異なる導電材料を積層することも可能である。
【００７７】
陽極２に付着した不純物を除去し、イオン化ポテンシャルを調整して正孔注入性を向上させることを目的に、陽極表面を紫外線（ＵＶ）／オゾン処理したり、酸素プラズマ、アルゴンプラズマ処理したりすることは好ましい。
【００７８】
［３］正孔注入層
正孔注入層３は陽極２から発光層５へ正孔を輸送する層であるため、正孔注入層３には正孔輸送性化合物を含むことが好ましい。
【００７９】
正孔注入層３は、正孔輸送性化合物を含むことが好ましく、正孔輸送性化合物と電子受容性化合物とを含むことがさらに好ましい。また、正孔注入層３にカチオンラジカル化合物を含むことが好ましく、カチオンラジカル化合物と正孔輸送性化合物とを含むことがさらに好ましい。
さらに、必要に応じて、正孔注入層３には電荷のトラップになりにくいバインダー樹脂や、塗布性改良剤を含んでいてもよい。
【００８０】
但し、正孔注入層３として、電子受容性化合物のみを湿式製膜法によって陽極２上に製膜し、その上から直接、本発明の電荷輸送材料組成物を塗布、積層することも可能である。この場合、本発明の組成物の一部が電子受容性化合物と相互作用することによって、正孔注入性に優れた層が形成される。
【００８１】
（正孔輸送性化合物）
正孔輸送性化合物としては、４．５ｅＶ〜６．０ｅＶのイオン化ポテンシャルを有する化合物が好ましい。
正孔輸送性化合物の例としては、芳香族アミン化合物、フタロシアニン誘導体、ポルフィリン誘導体、オリゴチオフェン誘導体、ポリチオフェン誘導体等が挙げられる。中でも非晶質性、可視光の透過率の点から、芳香族アミン化合物が好ましい。
【００８２】
特に芳香族三級アミン化合物が好ましい。ここで、芳香族三級アミン化合物とは、芳香族三級アミン構造を有する化合物であって、芳香族三級アミン由来の基を有する化合物も含む。
【００８３】
芳香族三級アミン化合物の種類は特に制限されないが、表面平滑化効果の点から、重量平均分子量が１０００以上、１００００００以下の高分子化合物（繰り返し単位が連なる重合型炭化水素化合物）がさらに好ましい。
芳香族三級アミン高分子化合物の好ましい例として、下記一般式（ＶＩＩ）で表される繰り返し単位を有する高分子化合物が挙げられる。
【００８４】
【化１３】
2008001621.tif 000014
【００８５】
（一般式（ＶＩＩ）中、Ａｒ２１，Ａｒ２２は各々独立して、置換基を有していてもよい芳香族炭化水素基、または置換基を有していてもよい芳香族複素環基を表す。Ａｒ２３〜Ａｒ２５は、各々独立して、置換基を有していてもよい２価の芳香族炭化水素基、または置換基を有していてもよい２価の芳香族複素環基を表す。Ｙは、下記の連結基群の中から選ばれる連結基を表す。また、Ａｒ２１〜Ａｒ２５のうち、同一のＮ原子に結合する二つの基は互いに結合して環を形成してもよい。）
【００８６】
【化１４】
2008001621.tif 000015
【００８７】
（上記各式中、Ａｒ３１〜Ａｒ４１は、各々独立して、置換基を有していてもよい芳香族炭化水素環、または置換基を有していてもよい芳香族複素環由来の１価または２価の基を表す。Ｒ５１及びＲ５２は、各々独立して、水素原子または任意の置換基を表す。）
【００８８】
Ａｒ２１〜Ａｒ２５及びＡｒ３１〜Ａｒ４１としては、任意の芳香族炭化水素環または芳香族複素環由来の、１価または２価の基が適用可能である。これらは各々同一であっても、互いに異なっていてもよい。また、任意の置換基を有していてもよい。
【００８９】
Ａｒ２１〜Ａｒ４１の芳香族炭化水素環及び／または芳香族複素環由来の基は、さらに置換基を有していてもよい。置換基の分子量としては、通常４００以下、中でも２５０以下程度が好ましい。
【００９０】
Ａｒ２１、Ａｒ２２としては、高分子化合物の溶解性、耐熱性、正孔注入・輸送性の点から、ベンゼン環、ナフタレン環、フェナントレン環、チオフェン環、ピリジン環由来の１価の基が好ましく、フェニル基、ナフチル基がさらに好ましい。
【００９１】
また、Ａｒ２３〜Ａｒ２５としては、耐熱性、酸化還元電位を含めた正孔注入・輸送性の点から、ベンゼン環、ナフタレン環、アントラセン環、フェナントレン環由来の２価の基が好ましく、フェニレン基、ビフェニレン基、ナフチレン基がさらに好ましい。
【００９２】
一般式（ＶＩＩ）で表される繰り返し単位を有する芳香族三級アミン高分子化合物の具体例としては、ＷＯ２００５／０８９０２４号公報に記載のものが挙げられる。
【００９３】
正孔注入層３の材料として用いられる正孔輸送性化合物は、このような化合物のうち何れか１種を単独で含有していてもよく、２種以上を含有していてもよい。２種以上の正孔輸送性化合物を含有する場合、その組み合わせは任意であるが、芳香族三級アミン高分子化合物１種または２種以上と、その他の正孔輸送性化合物１種または２種以上とを併用するのが好ましい。
【００９４】
（電子受容性化合物）
電子受容性化合物とは、酸化力を有し、上述の正孔輸送性化合物から一電子受容する能力を有する化合物が好ましく、具体的には、電子親和力が４ｅＶ以上である化合物が好ましく、５ｅＶ以上の化合物である化合物がさらに好ましい。
【００９５】
例としては、４−イソプロピル−４’−メチルジフェニルヨードニウムテトラキス（ペンタフルオロフェニル）ボラート等の有機基の置換したオニウム塩、塩化鉄（ＩＩＩ）（特開平１１−２５１０６７号公報）、ペルオキソ二硫酸アンモニウム等の高原子価の無機化合物、テトラシアノエチレン等のシアノ化合物、トリス（ペンタフルオロフェニル）ボラン（特開２００３−３１３６５号公報）等の芳香族ホウ素化合物、フラーレン誘導体、ヨウ素等が挙げられる。
【００９６】
上記の化合物のうち、強い酸化力を有する点で有機基の置換したオニウム塩、高原子価の無機化合物が好ましく、種々の溶剤に可溶で湿式塗布に適用可能である点で有機基の置換したオニウム塩、シアノ化合物、芳香族ホウ素化合物が好ましい。
【００９７】
電子受容性化合物として好適な有機基の置換したオニウム塩、シアノ化合物、芳香族ホウ素化合物の具体例としては、ＷＯ２００５／０８９０２４号公報に記載のものが挙げられ、その好適例も同様であり、例えば下記構造式で表される化合物（Ａ−２）が挙げられるが、何らそれらに限定されるものではない。
【００９８】
【化１５】
2008001621.tif 000016
【００９９】
（カチオンラジカル化合物）
カチオンラジカル化合物とは、正孔輸送性化合物から一電子取り除いた化学種であるカチオンラジカルと、対アニオンからなるイオン化合物である。但し、カチオンラジカルが正孔輸送性の高分子化合物由来である場合、カチオンラジカルは高分子化合物の繰り返し単位から一電子取り除いた構造となる。
【０１００】
カチオンラジカルは、正孔輸送性化合物に前述した化合物から一電子取り除いた化学種であることが好ましく、正孔輸送性化合物としてさらに好ましい化合物から一電子取り除いた化学種であることが非晶質性、可視光の透過率、耐熱性、溶解性等の点からさらに好ましい。
【０１０１】
カチオンラジカル化合物は、前述の正孔輸送性化合物と電子受容性化合物を混合することにより生成させることができる。即ち、前述の正孔輸送性化合物と電子受容性化合物を混合することにより、正孔輸送性化合物から電子受容性化合物へと電子移動が起こり、正孔輸送性化合物のカチオンラジカルと対アニオンからなるカチオンイオン化合物が生成する。
【０１０２】
ＰＥＤＯＴ／ＰＳＳ（Ａｄｖ．Ｍａｔｅｒ．，２０００年，１２巻，４８１頁）やエメラルジン塩酸塩（Ｊ．Ｐｈｙｓ．Ｃｈｅｍ．，１９９０年，９４巻，７７１６頁）等の高分子化合物由来のカチオンラジカル化合物は、酸化重合（脱水素重合）、即ち、モノマーを酸性溶液中で、ペルオキソ二硫酸塩等を用いて化学的に、または、電気化学的に酸化することによっても生成する。この酸化重合（脱水素重合）の場合、モノマーが酸化されることにより、高分子化されるとともに、酸性溶液由来のアニオンを対アニオンとする、高分子の繰り返し単位から一電子取り除かれたカチオンラジカルが生成する。
【０１０３】
正孔注入層３は、湿式製膜法または真空蒸着法により陽極２上に形成される。
【０１０４】
湿式製膜法による層形成の場合は、前述した各材料（正孔輸送性化合物、電子受容性化合物、カチオンラジカル化合物）の１種または２種以上の所定量を、必要により電荷のトラップにならないバインダー樹脂や塗布性改良剤を添加して、溶剤に溶解させて、塗布溶液を調製し、スピンコート、スプレーコート、ディップコート、ダイコート、フレキソ印刷、スクリーン印刷、インクジェット法等の湿式製膜法により陽極２上に塗布し、乾燥して、正孔注入層３を形成させる。
【０１０５】
湿式製膜法による層形成のために用いられる溶剤としては、前述の各材料（正孔輸送性化合物、電子受容性化合物、カチオンラジカル化合物）を溶解することが可能な溶剤であれば、その種類は特に限定されないが、正孔注入層３に用いられる各材料（正孔輸送性化合物、電子受容性化合物、カチオンラジカル化合物）を失活させる恐れのある、失活物質または失活物質を発生させるものを含まないものが好ましい。好ましくは、エーテル系溶剤またはエステル系溶剤である。
【０１０６】
真空蒸着法による層形成の場合には、前述した各材料（正孔輸送性化合物、電子受容性化合物、カチオンラジカル化合物）の１種または２種以上を真空容器内に設置されたるつぼに入れ（２種以上材料を用いる場合は各々のるつぼに入れ）、真空容器内を適当な真空ポンプで１０−４Ｐａ程度まで排気した後、るつぼを加熱して（２種以上材料を用いる場合は各々のるつぼを加熱して）、蒸発量を制御して蒸発させ（２種以上材料を用いる場合はそれぞれ独立に蒸発量を制御して蒸発させ）、るつぼと向き合って置かれた基板の陽極２上に正孔注入層３を形成させる。尚、２種以上の材料を用いる場合は、それらの混合物をるつぼに入れ、加熱し蒸発させて正孔注入層３形成に用いることもできる。
【０１０７】
このようにして形成される正孔注入層３の膜厚は、通常５ｎｍ以上、好ましくは１０ｎｍ以上、また、通常１０００ｎｍ以下、好ましくは５００ｎｍ以下の範囲である。尚、正孔注入層３は省略してもよい。
【０１０８】
［４］正孔輸送層
正孔注入層３上に正孔輸送層４が設けられる。正孔輸送層４の材料に要求される条件としては、陽極２からの正孔注入効率が高く、かつ、注入された正孔を効率よく輸送することができる材料であることが必要である。そのためには、イオン化ポテンシャルが小さく、可視光の光に対して透明性が高く、しかも正孔移動度が大きく、更に安定性に優れ、トラップとなる不純物が製造時や使用時に発生しにくいことが要求される。また、発光層５に接するために発光層５からの発光を消光したり、発光層５との間でエキサイプレックスを形成して効率を低下させないことが求められる。上記の一般的要求以外に、車載表示用の応用を考えた場合、素子には更に耐熱性が要求される。従って、ガラス転移温度として８５℃以上の値を有する材料が望ましい。
【０１０９】
このような正孔輸送材料としては、発光層５のホスト材料に用いられる正孔輸送性材料と同様に、４，４’−ビス［Ｎ−（１−ナフチル）−Ｎ−フェニルアミノ］ビフェニルで代表される２個以上の３級アミンを含み２個以上の縮合芳香族環が窒素原子に置換した芳香族ジアミン（特開平５−２３４６８１号公報）、４，４’，４''−トリス（１−ナフチルフェニルアミノ）トリフェニルアミン等のスターバースト構造を有する芳香族アミン化合物（Ｊ．Ｌｕｍｉｎ．，７２−７４巻、９８５頁、１９９７年）、トリフェニルアミンの四量体から成る芳香族アミン化合物（Ｃｈｅｍ．Ｃｏｍｍｕｎ．，２１７５頁、１９９６年）、２，２’，７，７’−テトラキス−（ジフェニルアミノ）−９，９’−スピロビフルオレン等のスピロ化合物（Ｓｙｎｔｈ．Ｍｅｔａｌｓ，９１巻、２０９頁、１９９７年）、４，４'−Ｎ，Ｎ'−ジカルバゾールビフェニル等のカルバゾール誘導体等が挙げられる。これらの化合物は、１種を単独で用いてもよいし、必要に応じて複数種混合して用いてもよい。 
【０１１０】
上記の化合物以外に、正孔輸送層４の材料として、ポリビニルカルバゾール、ポリビニルトリフェニルアミン（特開平７−５３９５３号公報）、テトラフェニルベンジジンを含有するポリアリーレンエーテルサルホン（Ｐｏｌｙｍ．Ａｄｖ．Ｔｅｃｈ．，７巻、３３頁、１９９６年）等の高分子材料が挙げられる。 
【０１１１】
正孔輸送層４は、スプレー法、印刷法、スピンコート法、ディップコート法、ダイコート法等の通常の塗布法や、インクジェット法、スクリーン印刷法等各種印刷法等の湿式成膜法や、真空蒸着法等の乾式成膜法で形成することができる。 
【０１１２】
塗布法の場合は、正孔輸送材料の１種又は２種以上に、必要により正孔のトラップにならないバインダー樹脂や塗布性改良剤等の添加剤を添加し、適当な溶剤に溶解して塗布溶液を調製し、スピンコート法等の方法により陽極２上に塗布し、乾燥して正孔輸送層４を形成する。バインダー樹脂としては、ポリカーボネート、ポリアリレート、ポリエステル等が挙げられる。バインダー樹脂は添加量が多いと正孔移動度を低下させるので、少ない方が望ましく、通常、正孔輸送層中の含有量で５０重量％以下が好ましい。 
【０１１３】
真空蒸着法の場合には、正孔輸送材料を真空容器内に設置されたルツボに入れ、真空容器内を適当な真空ポンプで１０−４Ｐａ程度にまで排気した後、ルツボを加熱して、正孔輸送材料を蒸発させ、ルツボと向かい合って置かれた、陽極２が形成された基板１上に正孔輸送層４を形成させる。 
【０１１４】
正孔輸送層４の膜厚は、通常５ｎｍ以上、好ましくは１０ｎｍ以上であり、また通常３００ｎｍ以下、好ましくは１００ｎｍ以下である。この様に薄い膜を一様に形成するためには、一般に真空蒸着法がよく用いられる。
【０１１５】
［５］発光層（有機発光層）
正孔輸送層４の上には、通常、発光層５（有機発光層）が設けられる。発光層５は、例えば、発光材料を含む層であり、電界を与えられた電極間において、陽極２から正孔注入層３を通じて注入された正孔と、陰極９から電子注入層８を通じて注入された電子との再結合により励起されて、主たる発光源となる層である。
【０１１６】
ここで発光材料とは、有機電界発光素子用組成物において、主として発光する成分を指し、有機ＥＬデバイスにおけるドーパント成分に当たる。有機電界発光素子用組成物から発せられる光量（単位：ｃｄ／ｍ２）の内、通常１０％〜１００％、好ましくは２０％〜１００％、より好ましくは５０％〜１００％、最も好ましくは８０％〜１００％が、ある成分材料からの発光と同定される場合、それを発光材料と定義する。
【０１１７】
発光材料としては、任意の公知材料を適用可能であり、蛍光発光材料あるいは燐光発光性色素を単独若しくは複数を混合して使用できるが、内部量子効率の観点から、好ましくは、燐光発光性色素である。尚、溶剤への溶解性を向上させる目的で、発光材料分子の対称性や剛性を低下させたり、あるいはアルキル基等の親油性置換基を導入したりすることも重要である。
また、本実施の形態が適用されるトリチル化合物は、発光材料として使用することもできる。
【０１１８】
青色発光を与える蛍光色素としては、ペリレン、ピレン、アントラセン、クマリン、ｐ−ビス（２−フェニルエテニル）ベンゼン及びそれらの誘導体等が挙げられる。緑色蛍光色素としては、キナクリドン誘導体、クマリン誘導体等が挙げられる。黄色蛍光色素としては、ルブレン、ペリミドン誘導体等が挙げられる。赤色蛍光色素としては、ＤＣＭ系化合物、ベンゾピラン誘導体、ローダミン誘導体、ベンゾチオキサンテン誘導体、アザベンゾチオキサンテン等が挙げられる。
【０１１９】
燐光発光性色素としては、例えば周期表７ないし１１族から選ばれる金属を含む有機金属錯体が挙げられる。
周期表７ないし１１族から選ばれる金属を含む燐光性有機金属錯体における金属として好ましくは、ルテニウム、ロジウム、パラジウム、銀、レニウム、オスミウム、イリジウム、白金、金等が挙げられる。これらの有機金属錯体として、好ましくは下記一般式（Ｖ）または下記一般式（ＶＩ）で表される化合物が挙げられる。
ＭＬ”（ｑ−ｊ）Ｌ’ｊ        （Ｖ）
（一般式（Ｖ）中、Ｍは金属を表し、ｑは上記金属の価数を表す。また、Ｌ”及びＬ’は二座配位子を表す。ｊは０、１または２を表す。）
【０１２０】
【化１６】
2008001621.tif 000017
【０１２１】
（一般式（ＶＩ）中、Ｍｄは金属を表し、Ｔは炭素または窒素を表す。Ｒ９２〜Ｒ９５は、それぞれ独立に置換基を表す。ただし、Ｔが窒素の場合は、Ｒ９４及びＲ９５は無い。
【０１２２】
以下、一般式（Ｖ）で表される化合物について説明する。
一般式（Ｖ）中、Ｍは任意の金属を表し、好ましいものの具体例としては、周期表７ないし１１族から選ばれる金属として前述した金属が挙げられる。
また、一般式（Ｖ）中の二座配位子Ｌ”及びＬ’は、それぞれ、以下の部分構造を有する配位子を示す。
【０１２３】
【化１７】
2008001621.tif 000018
【０１２４】
【化１８】
2008001621.tif 000019
【０１２５】
Ｌ’として、錯体の安定性の観点から、特に好ましくは、下記のものが挙げられる。
【０１２６】
【化１９】
2008001621.tif 000020
【０１２７】
上記Ｌ”，Ｌ’の部分構造において、環Ａ１は、芳香族炭化水素基または芳香族複素環基を表し、これらは置換基を有していてもよい。また、環Ａ２は、含窒素芳香族複素環基を表し、これらは置換基を有していてもよい。
【０１２８】
環Ａ１，Ａ２が置換基を有する場合、好ましい置換基としては、ハロゲン原子、アルキル基、アルケニル基、アルコキシカルボニル基、アルコキシ基、アリールオキシ基、ジアルキルアミノ基、ジアリールアミノ基、カルバゾリル基、アシル基、ハロアルキル基、シアノ基、芳香族炭化水素基等が挙げられる。
【０１２９】
一般式（Ｖ）で表される化合物として、さらに好ましくは、下記一般式（Ｖａ）、（Ｖｂ）、（Ｖｃ）で表される化合物が挙げられる。
【０１３０】
【化２０】
2008001621.tif 000021
【０１３１】
（一般式（Ｖａ）中、ＭａはＭと同様の金属を表し、ｗは上記金属の価数を表す。また、環Ａ１は置換基を有していてもよい芳香族炭化水素基を表し、環Ａ２は置換基を有していてもよい含窒素芳香族複素環基を表す。）
【０１３２】
【化２１】
2008001621.tif 000022
【０１３３】
（一般式（Ｖｂ）中、ＭｂはＭと同様の金属を表し、ｗは上記金属の価数を表す。また、環Ａ１は置換基を有していてもよい芳香族炭化水素基または置換基を有していてもよい芳香族複素環基を表し、環Ａ２は置換基を有していてもよい含窒素芳香族複素環基を表す。）
【０１３４】
【化２２】
2008001621.tif 000023
【０１３５】
（一般式（Ｖｃ）中、ＭｃはＭと同様の金属を表し、ｗは上記金属の価数を表す。また、ｊは０、１または２を表す。さらに、環Ａ１及び環Ａ１’は、それぞれ独立に、置換基を有していてもよい芳香族炭化水素基または置換基を有していてもよい芳香族複素環基を表す。また、環Ａ２及び環Ａ２’は、それぞれ独立に、置換基を有していてもよい含窒素芳香族複素環基を表す。）
【０１３６】
上記一般式（Ｖａ）、（Ｖｂ）、（Ｖｃ）において、環Ａ１及び環Ａ１’の基としては、好ましくは、例えばフェニル基、ビフェニル基、ナフチル基、アントリル基、チエニル基、フリル基、ベンゾチエニル基、ベンゾフリル基、ピリジル基、キノリル基、イソキノリル基、カルバゾリル基等が挙げられる。
【０１３７】
また、環Ａ２、環Ａ２’の基としては、好ましくは、例えばピリジル基、ピリミジル基、ピラジル基、トリアジル基、ベンゾチアゾール基、ベンゾオキサゾール基、ベンゾイミダゾール基、キノリル基、イソキノリル基、キノキサリル基、フェナントリジル基等が挙げられる。
【０１３８】
中でも、環Ａ１、環Ａ１’、環Ａ２及び環Ａ２’の置換基として、より好ましくはアルキル基、アルコキシ基、芳香族炭化水素基、シアノ基、ハロゲン原子、ハロアルキル基、ジアリールアミノ基、カルバゾリル基が挙げられる。
【０１３９】
また、一般式（Ｖａ）、（Ｖｂ）、（Ｖｃ）におけるＭａ，Ｍｂ，Ｍｃとして好ましくは、ルテニウム、ロジウム、パラジウム、銀、レニウム、オスミウム、イリジウム、白金または金が挙げられる。
【０１４０】
上記一般式（Ｖ）、（Ｖａ）、（Ｖｂ）または（Ｖｃ）で示される有機金属錯体の具体例を以下に示すが、下記の化合物に限定されるものではない（以下において、Ｐｈはフェニル基を表す。）。
【０１４１】
【化２３】
2008001621.tif 000024
【０１４２】
【化２４】
2008001621.tif 000025
【０１４３】
上記一般式（Ｖ）、（Ｖａ）、（Ｖｂ）、（Ｖｃ）で表される有機金属錯体の中でも、特に、配位子Ｌ”及び／またはＬ’として２−アリールピリジン系配位子、即ち、２−アリールピリジン、これに任意の置換基が結合したもの、及び、これに任意の基が縮合してなるものを有する化合物が好ましい。
【０１４４】
次に、前記一般式（ＶＩ）で表される化合物について説明する。
一般式（ＶＩ）中、Ｍｄは金属を表し、具体例としては、周期表７ないし１１族から選ばれる金属として前述した金属が挙げられる。中でも好ましくは、ルテニウム、ロジウム、パラジウム、銀、レニウム、オスミウム、イリジウム、白金または金が挙げられ、特に好ましくは、白金、パラジウム等の２価の金属が挙げられる。
【０１４５】
また、一般式（ＶＩ）において、Ｒ９２及びＲ９３は、それぞれ独立に、水素原子、ハロゲン原子、アルキル基、アラルキル基、アルケニル基、シアノ基、アミノ基、アシル基、アルコキシカルボニル基、カルボキシル基、アルコキシ基、アルキルアミノ基、アラルキルアミノ基、ハロアルキル基、水酸基、アリールオキシ基、芳香族炭化水素基または芳香族複素環基を表す。
【０１４６】
さらに、Ｔが炭素の場合、Ｒ９４及びＲ９５は、それぞれ独立に、Ｒ９２及びＲ９３と同様の例示物で表される置換基を表す。また、前述の如く、Ｔが窒素の場合はＲ９４及びＲ９５は無い。
【０１４７】
また、Ｒ９２〜Ｒ９５はさらに置換基を有していてもよい。この場合のさらに有していてもよい置換基には特に制限はなく、任意の基を置換基とすることができる。
さらに、Ｒ９２〜Ｒ９５は互いに連結して環を形成してもよく、この環がさらに任意の置換基を有していてもよい。
【０１４８】
一般式（ＶＩ）で表される有機金属錯体の具体例（Ｔ−１，Ｔ−１０〜Ｔ−１５）を以下に示すが、下記の例示化合物に限定されるものではない。尚、以下において、Ｍｅはメチル基を表し、Ｅｔはエチル基を表す。
【０１４９】
【化２５】
2008001621.tif 000026
【０１５０】
また、有機金属錯体としては、ＷＯ２００５／０１９３７３号公報に記載の化合物も使用することができる。
【０１５１】
発光層５は前述した発光材料（ドーパント）と１種または２種以上のホスト材料を含むことが好ましい。特に、発光層５は、本実施の形態が適用されるトリチル化合物をホスト材料とし、このホスト材料に対して、発光材料として燐光発光性色素である有機金属錯体がドープされていることが好ましい。
また、発光層５は、真空蒸着法で形成しても、湿式製膜法で形成してもよい。
尚、発光層５は、本発明の性能を損なわない範囲で、他の材料、成分を含んでいてもよい。
【０１５２】
一般に有機電界発光素子において、同じ材料を用いた場合、電極間の膜厚が薄い方が、実効電界が大きくなる為、注入される電流が多くなるので、駆動電圧は低下する。その為、電極間の総膜厚は薄い方が、有機電界発光素子の駆動電圧は低下するが、あまりに薄いと、ＩＴＯ等の電極に起因する突起により短絡が発生する為、ある程度の膜厚が必要となる。
【０１５３】
本実施の形態においては、発光層５以外に、正孔注入層３及び後述の電子注入層８等の有機層を有する場合、発光層５と正孔注入層３や電子注入層８の他の有機層とを合わせた総膜厚は通常３０ｎｍ以上、好ましくは５０ｎｍ以上であり、さらに好ましくは１００ｎｍ以上で、通常１０００ｎｍ以下、好ましくは５００ｎｍ以下であり、さらに好ましくは３００ｎｍ以下である。また、発光層５以外の正孔注入層３や後述の電子注入層８の導電性が高い場合、発光層５に注入される電荷量が増加する為、例えば正孔注入層３の膜厚を厚くして発光層５の膜厚を薄くし、総膜厚をある程度の膜厚を維持したまま駆動電圧を下げることも可能である。
【０１５４】
よって、発光層５の膜厚は、通常１０ｎｍ以上、好ましくは２０ｎｍ以上で、通常３００ｎｍ以下、好ましくは２００ｎｍ以下である。尚、本発明の素子が、陽極２及び陰極９の両極間に、発光層５のみを有する場合の発光層５の膜厚は、通常３０ｎｍ以上、好ましくは５０ｎｍ以上、通常５００ｎｍ以下、好ましくは３００ｎｍ以下である。
【０１５５】
［６］正孔阻止層
発光物質として燐光材料を用いたり、青色発光材料を用いたりする場合、正孔阻止層６を設けることが効果的である。正孔阻止層６は正孔と電子を発光層５内に閉じこめて、発光効率を向上させる機能を有する。即ち、正孔阻止層６は、発光層５から移動してくる正孔が電子輸送層７に到達するのを阻止することで、発光層５内で電子との再結合確率を増やし、生成した励起子を発光層５内に閉じこめる役割と、電子輸送層７から注入された電子を効率よく発光層５の方向に輸送する役割がある。
【０１５６】
正孔阻止層６は、陽極２から移動してくる正孔を陰極９に到達するのを阻止する役割と、陰極９から注入された電子を効率よく発光層５の方向に輸送することができる化合物により、発光層５の上に、発光層５の陰極９側の界面に接するように積層形成される。
【０１５７】
正孔阻止層６を構成する材料に求められる物性としては、電子移動度が高く正孔移動度が低いこと、エネルギーギャップ（ＨＯＭＯ、ＬＵＭＯの差）が大きいこと、励起三重項準位（Ｔ１）が高いことが挙げられる。
【０１５８】
このような条件を満たす正孔阻止層６の材料としては、ビス（２−メチル−８−キノリノラト）（フェノラト）アルミニウム、ビス（２−メチル−８−キノリノラト）（トリフェニルシラノラト）アルミニウム等の混合配位子錯体、ビス（２−メチル−８−キノラト）アルミニウム−μ−オキソ−ビス−（２−メチル−８−キノリラト）アルミニウム二核金属錯体等の金属錯体、ジスチリルビフェニル誘導体等のスチリル化合物（特開平１１−２４２９９６号公報）、３−（４−ビフェニルイル）−４−フェニル−５（４−ｔｅｒｔ−ブチルフェニル）−１，２，４−トリアゾール等のトリアゾール誘導体（特開平７−４１７５９号公報）、バソクプロイン等のフェナントロリン誘導体（特開平１０−７９２９７号公報）が挙げられる。
【０１５９】
さらに、ＷＯ２００５／０２２９６２号公報に記載の２，４，６位が置換されたピリジン環を少なくとも１個有する化合物も正孔阻止材料として好ましい。
【０１６０】
正孔阻止層６の膜厚は、通常０．３ｎｍ以上、好ましくは０．５ｎｍ以上で、通常１００ｎｍ以下、好ましくは５０ｎｍ以下である。正孔阻止層６は正孔注入層３と同様の方法で形成することができるが、通常は真空蒸着法が用いられる。
【０１６１】
［７］電子輸送層
電子輸送層７は素子の発光効率をさらに向上させることを目的として、発光層５と電子注入層８との間に設けられる。
電子輸送層７は、電界を与えられた電極間において陰極９から注入された電子を効率よく発光層５の方向に輸送することができる化合物より形成される。電子輸送層７に用いられる電子輸送性化合物としては、陰極９または電子注入層８からの電子注入効率が高く、かつ、高い電子移動度を有し注入された電子を効率よく輸送することができる化合物であることが必要である。
このような条件を満たす材料としては、８−ヒドロキシキノリンのアルミニウム錯体等の金属錯体（特開昭５９−１９４３９３号公報）、１０−ヒドロキシベンゾ［ｈ］キノリンの金属錯体、オキサジアゾール誘導体、ジスチリルビフェニル誘導体、シロール誘導体、３−または５−ヒドロキシフラボン金属錯体、ベンズオキサゾール金属錯体、ベンゾチアゾール金属錯体、トリスベンズイミダゾリルベンゼン（米国特許第５，６４５，９４８号）、キノキサリン化合物（特開平６−２０７１６９号公報）、フェナントロリン誘導体（特開平５−３３１４５９号公報）、２−ｔ−ブチル−９，１０−Ｎ，Ｎ’−ジシアノアントラキノンジイミン、ｎ型水素化非晶質炭化シリコン、ｎ型硫化亜鉛、ｎ型セレン化亜鉛等が挙げられる。
【０１６２】
電子輸送層７の膜厚は、通常下限は１ｎｍ、好ましくは５ｎｍ程度であり、上限は通常３００ｎｍ、好ましくは１００ｎｍ程度である。電子輸送層７は、正孔注入層３と同様にして湿式製膜法、或いは真空蒸着法により発光層５上に積層することにより形成される。通常は、真空蒸着法が用いられる。
【０１６３】
［８］電子注入層
電子注入層８は陰極９から注入された電子を効率よく発光層５へ注入する役割を果たす。電子注入を効率よく行うには、電子注入層８を形成する材料は、仕事関数の低い金属が好ましく、ナトリウムやセシウム等のアルカリ金属、バリウムやカルシウム等のアルカリ土類金属が用いられる。電子注入層８の膜厚は０．１〜５ｎｍが好ましい。
【０１６４】
また、陰極９と発光層５または後述の電子輸送層７との界面にＬｉＦ、ＭｇＦ２、Ｌｉ２Ｏ、Ｃｓ２ＣＯ３等の極薄絶縁膜（０．１〜５ｎｍ）を挿入することも、素子の効率を向上させる有効な方法である（Ａｐｐｌ．Ｐｈｙｓ．Ｌｅｔｔ．，７０巻，１５２頁，１９９７年；特開平１０−７４５８６号公報；ＩＥＥＥＴｒａｎｓ．Ｅｌｅｃｔｒｏｎ．Ｄｅｖｉｃｅｓ，４４巻，１２４５頁，１９９７年；ＳＩＤ  ０４  Ｄｉｇｅｓｔ，１５４頁）。
【０１６５】
さらに、後述するバソフェナントロリン等の含窒素複素環化合物や８−ヒドロキシキノリンのアルミニウム錯体等の金属錯体に代表される有機電子輸送材料に、ナトリウム、カリウム、セシウム、リチウム、ルビジウム等のアルカリ金属をドープする（特開平１０−２７０１７１号公報、特開２００２−１００４７８号公報、特開２００２−１００４８２号公報等に記載）ことにより、電子注入・輸送性が向上し優れた膜質を両立させることが可能となるため好ましい。この場合の膜厚は通常５ｎｍ以上、好ましくは１０ｎｍ以上で、通常２００ｎｍ以下、好ましくは１００ｎｍ以下である。
【０１６６】
電子注入層８は、発光層５と同様にして湿式製膜法、或いは真空蒸着法により発光層５上に積層することにより形成される。真空蒸着法の場合には、真空容器内に設置されたるつぼまたは金属ボートに蒸着源を入れ、真空容器内を適当な真空ポンプで１０−４Ｐａ程度にまで排気した後、るつぼまたは金属ボートを加熱して蒸発させ、るつぼまたは金属ボートと向き合って置かれた基板上に電子注入層８を形成する。
【０１６７】
アルカリ金属の蒸着は、クロム酸アルカリ金属と還元剤をニクロムに充填したアルカリ金属ディスペンサーを用いて行う。このディスペンサーを真空容器内で加熱することにより、クロム酸アルカリ金属が還元されてアルカリ金属が蒸発される。有機電子輸送材料とアルカリ金属とを共蒸着する場合は、有機電子輸送材料を真空容器内に設置されたるつぼに入れ、真空容器内を適当な真空ポンプで１０−４Ｐａ程度にまで排気した後、各々のるつぼ及びディスペンサーを同時に加熱して蒸発させ、るつぼ及びディスペンサーと向き合って置かれた基板上に電子注入層８を形成する。このとき、電子注入層８の膜厚方向において均一に共蒸着されるが、膜厚方向において濃度分布があっても構わない。尚、電子注入層８は、これを省略してもよい。
【０１６８】
［９］陰極
陰極９は、発光層５側の層（電子注入層８または発光層５等）に電子を注入する役割を果たす。陰極９として用いられる材料は、前記陽極２に使用される材料を用いることが可能であるが、効率よく電子注入を行うには、仕事関数の低い金属が好ましく、スズ、マグネシウム、インジウム、カルシウム、アルミニウム、銀等の適当な金属またはそれらの合金が用いられる。具体例としては、マグネシウム−銀合金、マグネシウム−インジウム合金、アルミニウム−リチウム合金等の低仕事関数合金電極が挙げられる。
【０１６９】
陰極９の膜厚は通常、陽極２と同様である。低仕事関数金属から成る陰極を保護する目的で、この上にさらに、仕事関数が高く大気に対して安定な金属層を積層することは素子の安定性を増す。この目的のために、アルミニウム、銀、銅、ニッケル、クロム、金、白金等の金属が使われる。
【０１７０】
［１０］その他の構成層
以上、図１に示す層構成の素子を中心に説明してきたが、本実施の形態においては、有機電界発光素子における陽極２及び陰極９と発光層５との間には、その性能を損なわない限り任意の層を有していてもよく、また発光層５以外の任意の層を省略してもよい。例えば、電子輸送層７及び正孔阻止層６は必要に応じて、適宜設ければよく、１）電子輸送層のみ、２）正孔阻止層のみ、３）正孔阻止層／電子輸送層の積層、４）用いない等の用法がある。
【０１７１】
正孔阻止層６と同様の目的で、正孔注入層３と発光層５の間に電子阻止層（図示せず。）を設けることも効果的である。電子阻止層は、発光層５から移動してくる電子が正孔注入層３に到達するのを阻止することで、発光層５内で正孔との再結合確率を増やし、生成した励起子を発光層５内に閉じこめる役割と、正孔注入層３から注入された正孔を効率よく発光層５の方向に輸送する役割がある。
【０１７２】
電子阻止層に求められる特性としては、正孔輸送性が高く、エネルギーギャップ（ＨＯＭＯ、ＬＵＭＯの差）が大きいこと、励起三重項準位（Ｔ１）が高いことが挙げられる。また、発光層５を湿式製膜法で形成する場合、電子阻止層も湿式製膜法で形成することが、素子製造が容易となるため、好ましい。
このため、電子阻止層も湿式製膜適合性を有することが好ましく、このような電子阻止層に用いられる材料としては、上述した有機電界発光素子組成物の他、Ｆ８−ＴＦＢに代表されるジオクチルフルオレンとトリフェニルアミンの共重合体（ＷＯ２００４／０８４２６０号公報記載）等が挙げられる。
【０１７３】
尚、図１とは逆の構造、即ち、基板１上に陰極９、電子注入層８、発光層５、正孔注入層３、陽極２の順に積層することも可能であり、既述したように少なくとも一方が透明性の高い２枚の基板の間に有機電界発光素子を設けることも可能である。
さらに、図１に示す層構成を複数段重ねた構造（発光ユニットを複数積層させた構造）とすることも可能である。その際には段間（発光ユニット間）の界面層（陽極がＩＴＯ、陰極がＡｌの場合はその２層）の代わりに、例えばＶ２Ｏ５等を電荷発生層（ＣＧＬ）として用いると段間の障壁が少なくなり、発光効率・駆動電圧の観点からより好ましい。
【０１７４】
本実施の形態が適用される有機電界発光素子は、単一の素子、アレイ状に配置された構造からなる素子、陽極と陰極がＸ−Ｙマトリックス状に配置された構造のいずれにおいても適用することができる。
本実施の形態が適用されるトリチル化合物を用いた有機電界発光素子は、フラットパネル、ディスプレイ（例えば、ＯＡコンピュータ用や壁掛けテレビ）、車載表示素子、携帯電話表示や面発光体としての特徴を生かした光源（例えば、複写機の光源、液晶ディスプレイや計器類のバックライト光源）、表示板、標識灯への応用が考えられ、その技術的価値は大きいものである。
尚、本実施の形態が適用されるトリチル化合物は、有機電界発光素子に限らず、電子写真感光体に利用することも有用である。
また、本実施の形態が適用されるトリチル化合物は、電荷輸送材料用だけでなく、各種発光材料用、太陽電池材料用、バッテリー材料（電解液、電極、分離膜、安定剤等）用、医療用、塗装材料用、コーティング材料用、有機半導体材料用、トイレタリー材料用、帯電防止材料用、熱電素子材料用等においても有用である。
【実施例】
【０１７５】
次に、本発明を実施例によってさらに具体的に説明する。尚、本発明はその要旨を超えない限り、以下の実施例に限定されるものではない。
以下、Ｐｈはフェニル基を表す。
（実施例１）
［合成例１］目的物１
【０１７６】
【化２６】
2008001621.tif 000027
【０１７７】
下記条件でトリチル化合物を合成した。
大気中、室温、カルバゾール（２．００ｇ）、トリフェニルメチルクロライド（６．６７ｇ）、氷酢酸（６９ｍｌ）の混合物を撹拌し、ここに濃塩酸（６．９ｍｌ）滴下した後、加熱還流下、４．４時間撹拌した。
得られた溶液に、水（１０ｍｌ）、エタノール（５０ｍｌ）を加えて、析出した沈殿を濾取し、これをトルエン−エタノール混合溶媒中で加熱環流下での熱懸洗、更にＮ，Ｎ−ジメチルホルムアミド−クロロホルム混合溶媒中で加熱環流下での熱懸洗で精製し、目的物１（４．９９ｇ）を得た。
脱離電子イオン化質量分析（Ｄｅｓｏｒｐｔｉｏｎ  ｅｌｅｃｔｒｏｎ  Ｉｏｎｉｚａｔｉｏｎ−Ｍａｓｓ  Ｓｐｅｃｔｒｕｍ：以下、ＤＥＩ−ＭＳと記す。）の結果、ＤＥＩ−ＭＳｍ／ｚ＝６５１（Ｍ＋）により、目的物１は、一般式（１）で表される化合物であることを確認した。
【０１７８】
（実施例２）
［合成例２］目的物２
【０１７９】
【化２７】
2008001621.tif 000028
【０１８０】
下記条件でトリチル化合物を合成した。
窒素気流中、実施例１で合成した目的物１（３．２６ｇ）、３−ヨードトルエン（２．１８ｇ）、銅粉（０．３２ｇ）、炭酸カリウム（２．０７ｇ）、テトラグライム（８ｍｌ）の混合物を、１８０℃で４．５時間撹拌した。
得られた混合物にメタノールと水を加えて可溶成分を洗い落とした後、残渣からトルエン（２５０ｍｌ）で抽出し、抽出液に活性白土を加えて加熱環流した。これをろ過して残った固形分から、ジクロロメタン（３００ｍｌ）で抽出し、抽出液を濃縮することで、目的物２を得た。
ＤＥＩ−ＭＳｍ／ｚ＝７４１（Ｍ＋）により、目的物２は、一般式（１）で表される化合物であることを確認した。
【０１８１】
（実施例３、４）
［合成例３］目的物３、４
【０１８２】
【化２８】
2008001621.tif 000029
【０１８３】
下記条件でトリチル化合物を合成した。
大気中、Ｎ−フェニルカルバゾール（２．４３ｇ）、トリフェニルメチルクロライド（６．６９ｇ）、氷酢酸（１００ｍｌ）の混合物を、室温で撹拌しつつ、濃塩酸（１０ｍｌ）を滴下した。
これを加熱還流下、６．５時間撹拌した後、ｏ−ジクロロベンゼン（２０ｍｌ）を加え、３．５時間撹拌し、更にｏ−ジクロロベンゼン（５０ｍｌ）を加え、３時間撹拌した。
得られた溶液にメタノール（１５０ｍｌ）を加えてから、ろ過し、ろ液（＝これをろ液Ａとする）と残渣（これを残渣Ａとする）に分離した。残渣Ａをトルエン（３００ｍｌ）中、加熱環流条件下で２回懸濁洗浄を繰返し、残った残渣（これを残渣Ｂとする）を、高真空下、４００℃で昇華精製することにより、目的物３（０．１２ｇ）を得た。
ＤＥＩ−ＭＳｍ／ｚ＝７２７（Ｍ＋）により、目的物３は、一般式（１）で表される化合物であることを確認した。
この目的物３のガラス転移温度は１４９℃、結晶化温度は１８２℃、気化温度は４５６℃であった。
また、ろ液Ａを濃縮後、メタノール（４００ｍｌ）での懸濁洗浄及びトルエン−エタノール混合溶媒中での熱懸洗により精製し、目的物４（１．４６ｇ）を得た。
ＤＥＩ−ＭＳｍ／ｚ＝４８５（Ｍ＋）により、目的物４は、一般式（１）で表される化合物であることを確認した。
この目的物４のガラス転移温度は７８℃、結晶化温度は１５３℃、融点は２７０℃、気化温度は３７７℃であり、充分な耐熱性と適度な昇華性を有する化合物であることが分かる。
【０１８４】
［測定例１］
窒素雰囲気下、７７Ｋで、２−メチルテトラヒドロフラン溶媒に、目的物３を溶解し、３３７ｎｍ波長レーザーで励起したときの燐光発光スペクトルを測定した。測定結果から算出した目的物３の三重項励起準位は、４１８．５ｎｍ（２．９６ｅＶ）であり、高い三重項励起準位を有する化合物であることが分かる。
【０１８５】
［測定例２］
測定例１と同様の操作により、目的物４の燐光発光スペクトルを測定した。測定結果から、目的物４の三重項励起準位は、４１４．５ｎｍ（２．９９ｅＶ）であり、高い三重項励起準位を有する化合物であることが分かる。
【０１８６】
（比較例１）
一般式（１）で表されるトリチル化合物とは異なる下記化合物の三重項励起準位は、４９０ｎｍ（２．５３ｅＶ）程度であることが、Ｏｒｇａｎｉｃ  Ｌｅｔｔｅｒｓ（２００５）,７（２４）,ｐ．５３６１〜５３６４に開示されている。尚、Ｍｅはメチル基を表す。
【０１８７】
【化２９】
2008001621.tif 000030
【０１８８】
（比較例２）
測定例１と同様の操作により、一般式（１）で表されるトリチル化合物とは異なる下記化合物の燐光発光スペクトルを測定した。測定結果から、下記化合物の三重項励起準位は４３０ｎｍ（２．８８ｅＶ）であり、実施例で得られた化合物（本実施の形態が適用されるトリチル化合物）に比べて、三重項励起準位が低いことが分かる。
【０１８９】
【化３０】
2008001621.tif 000031
【０１９０】
（実施例５）
図１に示す構造を有する有機電界発光素子を以下の方法で作製した。
ガラス製の基板１の上にインジウム・スズ酸化物（ＩＴＯ）透明導電膜を１５０ｎｍ堆積したもの（スパッター成膜品；シート抵抗１５Ω）を通常のフォトリソグラフィ技術と塩酸エッチングを用いて２ｍｍ幅のストライプにパターニングして陽極２を形成した。
パターン形成したＩＴＯ基板を、アセトンによる超音波洗浄、純水による水洗、イソプロピルアルコールによる超音波洗浄の順で洗浄後、窒素ブローで乾燥し、最後に紫外線オゾン洗浄を行った。
正孔注入層３を以下のように湿式塗布法によって形成した。正孔注入層３の材料として、下記に示す構造式の芳香族アミノ基を有する高分子化合物（Ｐ−１（重量平均分子量：２９４００、数平均分子量：１２６００））と下記に示す構造式の電子受容性化合物（Ａ−１）とを用い、下記の条件でスピンコートした。
【０１９１】
【化３１】
2008001621.tif 000032
【０１９２】
【化３２】
2008001621.tif 000033
【０１９３】
スピンコート条件
溶媒    安息香酸エチル
塗布液濃度      Ｐ−１    ２．０重量％
Ａ−１    ０．４重量％
スピナ回転数    １５００ｒｐｍ
スピナ回転時間    ３０秒
乾燥条件    ２３０℃×１５分
上記のスピンコートにより膜厚３０ｎｍの均一な薄膜が形成された。
【０１９４】
続いて、正孔輸送層４として下記に示すトリフェニルアミン誘導体を用いて真空蒸着法によって形成した。このとき、トリフェニルアミン誘導体のるつぼの温度は２８３℃〜２９７℃として、蒸着速度０．０８ｎｍ／秒〜０．１１ｎｍ／秒で４０ｎｍの膜厚で積層した。蒸着時の真空度は３．５−５Ｐａ〜３．２×１０−５Ｐａであった。
【０１９５】
【化３３】
2008001621.tif 000034
【０１９６】
続いて、正孔輸送層４の上に発光層５を蒸着した。発光層５の材料としては、ホスト材料として下記に示す構造のトリチル化合物（Ｅ−１）を用い、これにドープする燐光発光性色素である有機金属錯体として下記に示す構造式のイリジウム錯体（Ｄ−１）と用いた。
蒸着は、トリチル化合物（Ｅ−１）をるつぼの温度１８４℃〜２０１℃、蒸着速度０．１ｎｍ／秒とし、また、イリジウム錯体Ｄ−１をるつぼの温度２５４℃〜２５５℃、蒸着速度０．００６ｎｍ／秒とし、厚さ３１．９ｎｍに積層した。蒸着時の真空度は４．５−５Ｐａ〜４．４×１０−５Ｐａであった。
【０１９７】
【化３４】
2008001621.tif 000035
【０１９８】
【化３５】
2008001621.tif 000036
【０１９９】
次に、正孔阻止層６として下記に示すピリジン誘導体（ＨＢ−１）をるつぼ温度２７５℃〜２７１℃として、蒸着速度０．１ｎｍ／秒で５ｎｍの膜厚で積層した。蒸着時の真空度は４．５×１０−５Ｐａであった。
【０２００】
【化３６】
2008001621.tif 000037
【０２０１】
次に、正孔阻止層６の上に、電子輸送層７として下記に示すアルミニウムの８−ヒドロキシキノリン錯体（ＥＴ−１）を同様にして蒸着した。このときのアルミニウムの８−ヒドロキシキノリン錯体のるつぼ温度は２４３℃〜２６８℃の範囲で制御し、蒸着時の真空度は４．６×１０−５Ｐａ、蒸着速度は０．０８ｎｍ／秒〜０．１ｎｍ／秒で膜厚は３０ｎｍとした。
【０２０２】
【化３７】
2008001621.tif 000038
【０２０３】
上記の正孔輸送層４、発光層５、正孔阻止層６及び電子輸送層７を真空蒸着する時の基板温度は室温に保持した。
ここで、電子輸送層７までの蒸着を行った素子を一度前記真空蒸着装置内より大気中に取り出して、陰極蒸着用のマスクとして２ｍｍ幅のストライプ状シャドーマスクを、陽極２のＩＴＯストライプとは直交するように素子に密着させて、別の真空蒸着装置内に設置して有機層と同様にして装置内の真空度が１．０×１０−４Ｐａ以下になるまで排気した。
陰極９として、先ず、フッ化リチウム（ＬｉＦ）を、モリブデンボートを用いて、蒸着速度０．００８ｎｍ／秒、真空度１．２×１０−４Ｐａで、０．５ｎｍの膜厚で電子輸送層７の上に成膜した。
次に、アルミニウムを同様にモリブデンボートにより加熱して、蒸着速度０．０８ｎｍ／秒〜０．１１ｎｍ／秒、真空度１．４×１０−４Ｐａ〜２．４×１０−４Ｐａで膜厚８０ｎｍのアルミニウム層を形成して陰極９を完成させた。以上の２層型の陰極９の蒸着時の基板温度は室温に保持した。
【０２０４】
以上のようにして、２ｍｍ×２ｍｍのサイズの発光面積部分を有する有機電界発光素子が得られた。この素子の発光特性は以下の通りである。
輝度／電流：３２．７［ｃｄ／Ａ］＠１００ｃｄ／ｍ２
電圧：８．６［Ｖ］＠１００ｃｄ／ｍ２
発光効率：１２．０［１ｍ／ｗ］＠１００ｃｄ／ｍ２
素子の発光スペクトルの極大波長は５１９ｎｍであり、イリジウム錯体（Ｄ−１）からのものと同定された。色度はＣＩＥ（ｘ，ｙ）＝（０．３０２，０．５５８）であった。
この結果、本実施の形態が適用されるトリチル化合物を含有する有機電界発光素子は、発光効率が優れることが分かる。
【図面の簡単な説明】
【０２０５】
【図１】有機電界発光素子に好適な構造例を示す断面模式図である。
【符号の説明】
【０２０６】
１…基板、２…陽極、３…正孔注入層、４…正孔輸送層、５…発光層、６…正孔阻止層、７…電子輸送層、８…電子注入層、９…陰極
【図１】
2008001621.tif 000043